(57)【要約】【課題】本発明の解決しようとする課題は、発泡層を含むシーラント層を有する包装袋において、必要なシール強度を安定して発揮することができる包装袋を提案するものである。【解決手段】基材層（４）とシーラント層（５）を有する２枚の積層体（２、３）のシーラント層同士を対向させ、周縁を熱シールしてなる包装袋（１）であって、一方の積層体（３）のシーラント層は発泡層（６）を含み、他方の積層体（２）のシーラント層は発泡層を含まないことを特徴とする包装袋である。【選択図】図１
2015168458.tif 000002
【特許請求の範囲】
【請求項１】
基材層とシーラント層を有する２枚の積層体のシーラント層同士を対向させ、周縁を熱シールしてなる包装袋であって、一方の積層体のシーラント層は発泡層を含み、他方の積層体のシーラント層は発泡層を含まないことを特徴とする包装袋。
【請求項２】
前記発泡層を含むシーラント層は、発泡層の上に非発泡のスキン層を有することを特徴とする請求項１に記載の包装袋。
【請求項３】
前記スキン層の厚さと発泡層の厚さの比が、１：１〜１：３の範囲であることを特徴とする請求項２に記載の包装袋。
【請求項４】
前記発泡層を含むシーラント層は、発泡層の下に非発泡のベース層を有することを特徴とする請求項１に記載の包装袋。
【請求項５】
前記ベース層の厚さと発泡層の厚さの比が、１：１〜１：３の範囲であることを特徴とする請求項４に記載の包装袋。
【請求項６】
前記発泡層を含むシーラント層は、非発泡のベース層と発泡層と非発泡のスキン層を有し、ベース層の厚さと、発泡層の厚さと、スキン層の厚さの比が、１：１：１〜１：４：１の範囲であることを特徴とする請求項１に記載の包装袋。
【請求項７】
前記発泡層の発泡倍率は、１．２以上１．８以下であることを特徴とする請求項１〜６のいずれか１項に記載の包装袋。
【請求項８】
前記発泡層を含むシーラント層の厚さは、８０μｍ以上５００μｍ以下であることを特徴とする請求項１〜７のいずれか１項に記載の包装袋。
【請求項９】
前記発泡層の材質は、発泡ポリエチレン樹脂であることを特徴とする請求項１〜８のいずれか１項に記載の包装袋。
【発明の詳細な説明】
【技術分野】
【０００１】
本発明は、発泡層を有するシーラントを用いた包装袋に関する。
【背景技術】
【０００２】
従来より、包装袋の内面に用いるシーラント層として、発泡層を含むシーラントフィルムを用いた包装袋が知られている。発泡層を含むシーラント層を用いた包装袋は、透明性が損われるため、内容物を外側から目視することはできないが、反面独特の美粧性を発揮するため、それが長所となるような用途には適したものである。
【０００３】
上記の特長以外にも、シーラント層として発泡層を含むシーラントフィルムを用いることにより、包装袋のコシや、緩衝性や、断熱性が向上するという効果も期待できる。
【０００４】
特許文献１には、発泡層を有するシーラント層を用いた包装袋及びその製造方法に関する発明が記載されている。特許文献１に記載された発明は、請求項１に記載の通り、「基材、接着剤層及びシーラント層からなる積層体を製袋してなる包装袋において、前記基材が延伸ポリアミドフィルム又は延伸ポリエステルフィルムであり、前記シーラント層が第一表面層、発泡層及び第二表面層とからなり、前記第一表面層及び／又は前記第二表面層がエチレン・αオレフィン共重合体であり、前記発泡層がポリオレフィン樹脂で、かつ発泡倍率が１．１〜３．０倍であり、前記積層体の曇度が９０％以上、全光線透過度が７０％以下である、ことを特徴とする包装袋。」である。
【０００５】
特許文献１に記載された包装袋は、適度なコシと剛性を持ち、熱接着性がよく、開封時の易開封性、さらに、包装材料の減量化、環境への負荷低減、さらに保温性、緩衝性、遮光性をも備えた包装袋であるとしている。
【先行技術文献】
【特許文献】
【０００６】
【特許文献１】特開２０１０−２８００７２号公報
【発明の概要】
【発明が解決しようとする課題】
【０００７】
特許文献１に記載された包装袋は、発泡層を含むシーラント層を袋の表裏両面に用いているため、発泡シーラントの持つ特長を十二分に発揮するものではあるが、その反面、シール部のシール強度が弱いという本質的な欠点を持っている。
【０００８】
発泡層を含むシーラントフィルム（以下発泡シーラントと略す）は、熱容量が小さいため、シール性が良好である反面、発泡層を含むが故にシール強度はどうしても弱くなる傾向がある。シール強度が弱いことは、易開封性として長所ともなるが、反面、包装袋として致命的な欠点となる場合もある。
【０００９】
本発明の解決しようとする課題は、発泡層を含むシーラント層を有する包装袋において、必要なシール強度を安定して発揮することができる包装袋を提案するものである。
【課題を解決するための手段】
【００１０】
上記の課題を解決するための手段として、請求項１に記載の発明は、基材層とシーラント層を有する２枚の積層体のシーラント層同士を対向させ、周縁を熱シールしてなる包装袋であって、一方の積層体のシーラント層は発泡層を含み、他方の積層体のシーラント層
は発泡層を含まないことを特徴とする包装袋である。
【００１１】
本発明に係る積層体は、熱シール部において、発泡層を含むシーラント層を有する積層体と含まない積層体を対向させて熱シールするため、発泡シーラント同士の場合のシール強度に比較して、シール強度が向上する。
【００１２】
また、請求項２に記載の発明は、前記発泡層を含むシーラント層が、発泡層の上に非発泡のスキン層を有することを特徴とする請求項１に記載の包装袋である。
【００１３】
また、請求項３に記載の発明は、前記スキン層の厚さと発泡層の厚さの比が、１：１〜１：３の範囲であることを特徴とする請求項２に記載の包装袋である。
【００１４】
また、請求項４に記載の発明は、前記発泡層を含むシーラント層が、発泡層の下に非発泡のベース層を有することを特徴とする請求項１に記載の包装袋である。
【００１５】
また、請求項５に記載の発明は、前記ベース層の厚さと発泡層の厚さの比が、１：１〜１：３の範囲であることを特徴とする請求項４に記載の包装袋である。
【００１６】
また、請求項６に記載の発明は、前記発泡層を含むシーラント層が、非発泡のベース層と発泡層と非発泡のスキン層を有し、ベース層の厚さと、発泡層の厚さと、スキン層の厚さの比が、１：１：１〜１：４：１の範囲であることを特徴とする請求項１に記載の包装袋である。
【００１７】
また、請求項７に記載の発明は、前記発泡層の発泡倍率が、１．２以上１．８以下であることを特徴とする請求項１〜６のいずれか１項に記載の包装袋である。
【００１８】
また、請求項８に記載の発明は、前記発泡層を含むシーラント層の厚さが、８０μｍ以上５００μｍ以下であることを特徴とする請求項１〜７のいずれか１項に記載の包装袋である。
【００１９】
また、請求項９に記載の発明は、前記発泡層の材質が、発泡ポリエチレン樹脂であることを特徴とする請求項１〜８のいずれか１項に記載の包装袋である。
【発明の効果】
【００２０】
本発明に係る積層体は、基材層とシーラント層を有する２枚の積層体のシーラント層同士を対向させ、周縁を熱シールしてなる包装袋であって、一方の積層体のシーラント層は発泡層を含み、他方の積層体のシーラント層は発泡層を含まないものである。このため、従来の発泡層を含むシーラント層同士を熱シールした包装袋に比較して、シール強度が向上する。
【００２１】
請求項２に記載の発明のように、発泡層を含むシーラント層が、発泡層の上に非発泡のスキン層を有する場合には、シール強度がさらに向上する。また付随的な効果としてシーラント層表面の強度が高まり、内容物が当ってこすれたり傷がついたりすることが生じ難くなる。
【００２２】
この場合、請求項３に記載の発明のように、スキン層の厚さと発泡層の厚さの比が、１：１〜１：３の範囲であると、さらに好ましい結果を与える。
【００２３】
また、請求項４に記載の発明のように、発泡層を含むシーラント層が、発泡層の下に非発泡のベース層を有する場合には、単体のシーラントフィルムとしての取扱性が良好とな
る。
【００２４】
この場合、請求項５に記載の発明のように、ベース層の厚さと発泡層の厚さの比が、１：１〜１：３の範囲であると、さらに好ましい結果を与える。
【００２５】
また、請求項６に記載の発明のように、発泡層を含むシーラント層が、非発泡のベース層と発泡層と非発泡のスキン層を有し、ベース層の厚さと、発泡層の厚さと、スキン層の厚さの比が、１：１：１〜１：４：１の範囲である場合には、それぞれの層の作用が相乗的に効果を発揮する。
【００２６】
また請求項７に記載の発明のように、発泡層の発泡倍率を、１．２以上１．８以下とした場合には、本発明の目的に最も適う包装袋が得られる。
【００２７】
また請求項８に記載の発明のように、発泡層を含むシーラント層の厚さを、８０μｍ以上５００μｍ以下とした場合にも、本発明の目的に最も適う包装袋が得られる。
【００２８】
またさらに請求項９に記載の発明のように、発泡層の材質を、発泡ポリエチレン樹脂とした場合に、本発明の目的に最も適う包装袋が得られる。
【図面の簡単な説明】
【００２９】
【図１】図１は、本発明に係る包装袋の一例を示した模式図である。
【図２】図２は、図１のＡ−Ａ’断面を示した拡大断面説明図である。
【図３】図３は、本発明に係る包装袋の一実施態様における積層体Ａの断面説明図である。
【図４】図４は、本発明に係る包装袋の一実施態様における積層体Ｂの断面説明図である。
【図５】図５は、本発明に係る包装袋の他の実施態様における積層体Ｂの断面説明図である。
【図６】図６は、本発明に係る包装袋の他の実施態様における積層体Ｂの断面説明図である。
【図７】図７は、本発明に係る包装袋の他の実施態様における積層体Ｂの断面説明図である。
【発明を実施するための形態】
【００３０】
以下図面を参照しながら、本発明に係る包装袋について詳細に説明する。
図１は、本発明に係る包装袋（１）の一例を示した模式図である。また、図２は、図１のＡ−Ａ’断面を示した拡大断面説明図である。
【００３１】
本発明に係る包装袋（１）は、図１、図２に示したように、基材層（４）とシーラント層（５）を有する２枚の積層体（２、３）のシーラント層同士を対向させ、周縁を熱シールしてなる包装袋である。一方の積層体Ｂ（３）のシーラント層（５）は発泡層（６）を含み、他方の積層体Ａ（２）のシーラント層（５）は発泡層を含まないことを特徴とする。
【００３２】
図１に示した包装袋は、２枚の積層体（２、３）の間にさらに底テープを挿入して周縁を熱シールした、所謂スタンディングパウチの例である。本発明に係る包装袋（１）の形状については、特に制約はないが、１枚の積層体を用いて成形する３方袋、背貼りピロー袋等には、適用することはできない。
【００３３】
図３は、発泡層を含まない積層体Ａ（２）の断面構成を示した断面説明図である。積層体Ａは、この例では、基材層（４）とシーラント層（５）から成っている。基材層（４）としては、紙、セロファン、アルミニウム箔、各種熱可塑性樹脂フィルムが用いられる。
【００３４】
基材層（４）に用いられる材料の例としては、印刷適性を必要とする場合には、２軸延伸ポリエチレンテレフタレート樹脂フィルム（ＰＥＴ）、２軸延伸ナイロンフィルム（ＯＮｙ）、２軸延伸ポリプロピレン樹脂フィルム（ＯＰＰ）等の印刷適性の良いフィルムが用いられる。
【００３５】
印刷適性を必要とせず、むしろ成形性を必要とするような場合には、基材層として無延伸ナイロンフィルム、無延伸ＰＥＴフィルムなどが使用されることもある。
【００３６】
基材層（４）とシーラント層（５）の間に、必要に応じて中間層を付加しても良い。中間層は、包装袋の機械的な強度を向上させたり、ガスバリア性を向上させる目的で、付加されることが多い。
【００３７】
包装袋の強度を向上させる目的で付加される中間層としては、基材層に用いたものと同じＰＥＴ、ＯＮｙの他、エチレン−酢酸ビニル共重合体（ＥＶＡ）等が一般的に用いられる。ガスバリア性を向上させる目的では、アルミニウム箔や、塩化ビニリデン樹脂フィルム、エチレン−ビニルアルコール共重合体（ＥＶＯＨ）フィルム等のガスバリア性フィルムや、塩化ビニリデン樹脂コーティング等のガスバリア性塗膜、アルミニウム蒸着薄膜、酸化アルミニウム蒸着薄膜、二酸化珪素蒸着薄膜等のガスバリア性蒸着薄膜が用いられる。
【００３８】
ＰＥＴベースの無機酸化物蒸着フィルムは、それ自体を基材層（４）として使用することもできる。積層体の具体的な構成例としては、
無機蒸着フィルム（ＰＥＴベース）／シーラント層（発泡シーラント）、
無機蒸着フィルム／ＰＥＴフィルム／シーラント層（発泡シーラント）、
無機蒸着フィルム／ナイロンフィルム／シーラント層（発泡シーラント）、
ＰＥＴフィルム／アルミニウム箔／シーラント層（発泡シーラント）
などが挙げられる。
【００３９】
シーラント層（５）の材質としては、一般的には、ポリオレフィン系樹脂が使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等が使用される。
【００４０】
本発明に係る包装袋においては、もう一方の積層体である積層体Ｂ（３）として発泡層を有するシーラント層を用いるため、このシーラント層と同一の材料であることが好ましい。安定した発泡層が得られる材質としては、上記の中でもＬＤＰＥ、ＬＬＤＰＥなどのポリエチレン系樹脂が最も適している。
【００４１】
図４は、発泡層（６）を含むシーラント層（５）を有する積層体Ｂ（３）の一例を示した断面説明図である。この例では、シーラント層（５）がすべて発泡層（６）から成っている。
【００４２】
発泡層（６）の発泡倍率については、１．２〜１．８の範囲が適当であり、さらに望ましくは、１．２〜１．３の範囲である。１．２未満では、本発明の効果が十分発揮されない怖れがある。１．８を超えると、裂け易くなるなど、シーラント層の物性に悪影響を及す怖れがある。なお、発泡倍率は、発泡層の発泡前の密度を発泡後の密度で割った値である。
【００４３】
発泡層（６）としては、シーラント層として用いる樹脂をベースとして、これに発泡剤を添加したり、ガスを吹込んだりして発泡させたものが用いられる。発泡層を有するシーラント層（５）は、Ｔダイを用いた押出し成形によって単独のシーラントフィルムとして製造してもよいし、基材層（４）の表面に直接押し出して一体化しても良い。
【００４４】
図５は、本発明に係る包装袋の他の実施態様における積層体Ｂ（３）の断面説明図である。この例では、シーラント層（５）は、発泡層（６）の上（表面）に非発泡のスキン層（８）を有する。
【００４５】
発泡層（６）の表面に非発泡のスキン層（８）が存在することにより、シール面が非発泡層同士となり、シール強度が向上する効果がある。また付随的な効果として、シーラント層（５）の表面強度が上がり、傷付きなどに対する抵抗性が改善される。
【００４６】
スキン層（８）の厚さ（Ｔ８）と発泡層の厚さ（Ｔ６）の関係については、厚さの比が、１：１〜１：３の範囲であることが望ましい。
【００４７】
図６は、本発明に係る包装袋の他の実施態様における積層体Ｂ（３）の断面説明図である。この例では、シーラント層（５）は、発泡層（６）の下に非発泡のベース層（７）を有する。
【００４８】
非発泡のベース層（７）が存在することにより、シーラント層（５）を独立した１枚のフィルムとして取扱うことが容易になり、基材層（４）と貼り合せたりする工程が安定する効果がある。
【００４９】
ベース層（７）の厚さ（Ｔ７）と発泡層の厚さ（Ｔ６）の関係については、厚さの比が、１：１〜１：３の範囲であることが望ましい。
【００５０】
図７は、本発明に係る包装袋の他の実施態様における積層体Ｂ（３）の断面説明図である。この例では、発泡層（６）を含むシーラント層（５）は、発泡層（６）の下に非発泡のベース層（７）を有し、さらに発泡層（６）の表面に非発泡のスキン層（８）を有する。
【００５１】
このように、シーラント層（５）は、図４に示したように、発泡層（６）のみの１層構造とすることもできるし、図５に示したように、非発泡のスキン層（８）と発泡層（６）からなる２層構造とすることもできる。また図６に示したように、非発泡のベース層（７）と発泡層（６）からなる２層構造とすることもできる。また図７に示したように、さらに発泡層（６）の表面に非発泡のスキン層（８）を備えた３層構造とすることもできる。
【００５２】
シーラント層（５）が、ベース層（７）、発泡層（６）、スキン層（８）の３層からなる場合、ベース層の厚さ（Ｔ７）と、発泡層の厚さ（Ｔ６）と、スキン層の厚さ（Ｔ８）の比は、１：１：１〜１：４：１の範囲であることが望ましい。
【００５３】
発泡層（６）を含めたシーラント層（５）の厚さは、８０μｍ〜５００μｍの範囲が適
当である。さらに望ましくは、１００μｍ〜１５０μｍである。８０μｍ未満の場合には、発明の効果が十分発揮されない怖れがあるばかりでなく、発泡層が裂け易くなり製膜が困難となる。５００μｍを超えるような厚さは、材料が無駄であり不必要である。
【００５４】
複層からなるシーラント層は、それぞれの層を別々に作成して貼り合せても良いし、発泡剤を含む樹脂と含まない樹脂を２層あるいは３層の共押出法で作成することもできる。この場合、これらの２層ないしは３層の樹脂は、必ずしも同一の材料である必要はなく、接着性が確保される範囲で自由に選択できる。
以下実施例に基いて、本発明に係る包装袋について具体的に説明する。
【実施例】
【００５５】
積層体Ａとして次の構成からなる包装フィルムを作成した。なお材質の後の数字は厚さ（μｍ）を示す。
ＰＥＴ１２／ＯＮｙ１５／ＬＬＤＰＥ１５０（タマポリ社製、ＭＺ４３３）
積層体Ｂとして次の構成からなる包装フィルムを作成した。
ＰＥＴ１２／ＯＮｙ１５／発泡ＬＬＤＰＥ１５０（日生化学社製発泡シーラント、発泡倍率１．２倍）
【００５６】
積層体Ａと積層体Ｂを、シール温度２００℃、シール圧０．２ＭＰａ、シール時間８秒の条件で熱シールし、引張試験機によるＴ型剥離試験によってシール強度を測定した。測定条件は、１５ｍｍ幅、引張速度３００ｍｍ／分とした。
【００５７】
比較例として、積層体Ｂ同士を同じ条件で熱シールし、シール強度を測定した。
比較例では、シール強度が６２〜６９（Ｎ／１５ｍｍ）であったのに対して、実施例では、８０〜８８（Ｎ／１５ｍｍ）と改善した。
【００５８】
以上のように、本発明に係る包装袋（１）は、発泡層を有する積層体Ｂと発泡層を有しない積層体Ａを用いているため、シール部のシール強度が、発泡層同士による場合に比較して、格段に向上する。また、発泡シーラント特有の断熱性、美粧性などを保持できる特長がある。
【符号の説明】
【００５９】
１・・・包装袋
２・・・積層体Ａ
３・・・積層体Ｂ
４・・・基材層
５・・・シーラント層
Ｔ５・・・シーラント層の厚さ
６・・・発泡層
Ｔ６・・・発泡層の厚さ
７・・・ベース層
Ｔ７・・・ベース層の厚さ
８・・・スキン層
Ｔ８・・・スキン層の厚さ
９・・・シール部
【図１】
2015168458.tif 000003
【図２】
2015168458.tif 000004
【図３】
2015168458.tif 000005
【図４】
2015168458.tif 000006
【図５】
2015168458.tif 000007
【図６】
2015168458.tif 000008
【図７】
2015168458.tif 000009